ШИХТА ДЛЯ ПОЛУЧЕНИЯ ЦВЕТНОГО СТЕКЛА
CHARGE TO PRODUCE COLOUR GLASS

Изобретение относится к области технологии силикатов и касается производства стекла, используемого дня изготовления смальты, стеклоплитки.
Известна шихта для получения цветного стекла, включающая, мас.%: сода 13,5-14,4; кварцевый песок 71,0-72,55; мел 3,0-10,0; доломит 2,0-3,0; алюмосодержащие компоненты 2,0-3,5 [1].
Задача изобретения - получение цветного стекла с повышенной водостойкостью.
2
3
2
2
3
Технический результат достигается тем, что шихта для получения цветного стекла, включающая соду и кварцевый песок, дополнительно содержит металломасляную окалину, при соотношении компонентов, мас.%: сода 8,0-11,0; кварцевый песок 78,0-84,0; металломасляная окалина 8,0-11,0, причем химический состав твердой части металломасляной окалины следующий, мас.%: FeO 48,5; FeO 32,3; CaO 6,4; MgO 1,9; SiO 1,5; AlO 1,6; примеси - остальное.
В таблице приведены составы шихты для получения цветного стекла.
Компоненты
Состав, мас.%:
1
2
Сода
8,0
11,0
Кварцевый песок
84,0
78,0
Металломасляная окалина
8,0
11,0
Водостойкость, гидролитический класс
1
1
2
3
2
2
3
Металломасляная окалина является отходом металлообработки. Окалина содержит до 16,8% масляных веществ с примесью поверхностно-активных веществ. Химический состав твердой части отхода следующий, мас.%: FeO 48,5; FeO 32,3; CaO 6,4; MgO 1,9; SiO 1,5; AlO 1,6; примеси - остальное. Минералогический состав представлен гематитом, магнетитом и кальцитом.
Стекло имеет зеленовато-коричневый цвет.
Источник информации
1. BY 106615, 2008.